(57)【要約】【課題】回路基板等の基板に対する密着性、電気絶縁性等の基本特性を損なうことなく、PEDOT（ポリチオフェン系導電性ポリマー）を含む水分散液等、導電性成分を含む分散液に対するぬれ性に優れ、硬化塗膜上におけるPEDOT水分散液等の接触角を低減できる感光性組成物を提供することである。【解決手段】（A）（メタ）アクリレートモノマーと、（B）光重合開始剤と、（C）エチレン性不飽和基を有さず、酸基を有する化合物と、を含む感光性組成物であって、前記感光性組成物の、前記エチレン性不飽和基を有さず、酸基を有する化合物に由来する固形分酸価が０．２０〜５．０mgKOH／ｇである感光性組成物。【選択図】なし【特許請求の範囲】
【請求項１】
（A）（メタ）アクリレートモノマーと、（B）光重合開始剤と、（C）エチレン性不飽和基を有さず、酸基を有する化合物と、を含む感光性組成物であって、前記感光性組成物の、前記エチレン性不飽和基を有さず、酸基を有する化合物に由来する固形分酸価が０．２０〜５．０mgKOH／ｇである感光性組成物。
【請求項２】
前記（C）エチレン性不飽和基を有さず、酸基を有する化合物の酸基が、カルボキシル基またはリン酸基である請求項１に記載の感光性組成物。
【請求項３】
前記（C）エチレン性不飽和基を有さず、酸基を有する化合物が、３０〜１５０mgKOH／ｇの固形分酸価である請求項１または２に記載の感光性組成物。
【請求項４】
前記（A）（メタ）アクリレートモノマーが、脂環骨格を有する（メタ）アクリレートモノマーを含む請求項１乃至３のいずれか１項に記載の感光性組成物。
【請求項５】
さらに、（D）（メタ）アクリル化ウレタン樹脂を含む請求項１乃至４のいずれか１項に記載の感光性組成物。
【請求項６】
インクジェット印刷用である請求項１乃至５のいずれか１項に記載の感光性組成物。
【請求項７】
請求項１乃至５のいずれか１項に記載の感光性組成物を塗布して得られた硬化塗膜を有する配線板。
【請求項８】
前記塗布がインクジェット印刷法である請求項７に記載の配線板。
【発明の詳細な説明】
【技術分野】
【０００１】
本発明は、基板に絶縁膜を形成するのに適した感光性組成物であり、例えば、本発明の感光性組成物の硬化塗膜上に、PEDOT（ポリチオフェン系導電性ポリマー）を含む水分散液等、導電性成分を含む分散液を用いて導電性のパターンを形成するのに適した感光性組成物に関する。
【背景技術】
【０００２】
回路基板として、例えば、ポリエチレンテレフタレートフィルム（ＰＥＴフィルム）、ポリイミドフィルムまたはポリエステルフィルムの基板やガラス基板にＩＴＯ（インジウムチンオキシド）膜を形成し、エッチングによりＩＴＯ膜を所望の形状にパターニングした回路を有する配線板や、基板の上に銅箔等の導体をエッチングして所定の回路パターンが形成された配線板が用いられる。この配線板に絶縁被膜を形成するために、感光性組成物が基板上や基板上に形成された回路上に塗布されることがある。
【０００３】
従来、感光性組成物を塗布して形成された硬化塗膜は十分な電気絶縁性を得るために、疎水性とする必要があった。そこで、ＩＴＯフィルムに対する密着性と電気絶縁性が良好である紫外線硬化性樹脂組成物として、例えば、ポリエステルを共重合成分として含む活性光線重合性ポリマー１００重量部に対し、分子内に芳香族基を有する１官能活性光線重合性化合物２０〜３６０重量部、分子内にビスフェノール構造を有する２官能活性光線重合性化合物２０〜２００重量部、無機充填剤を２０〜４００重量部含有するものが提案されている（特許文献１）。
【０００４】
しかし、特許文献１では、絶縁特性を有する硬化塗膜上にさらに、PEDOT（ポリチオフェン系導電性ポリマー）を含む水分散液等の導電性成分を含む分散液を用いて導電性のパターンを形成する場合に、硬化塗膜の表面部が疎水性であるために、PEDOT（ポリチオフェン系導電性ポリマー）を含む水分散液等、導電性成分を含む分散液に対するぬれ性が不十分であった。すなわち、PEDOTを含む水分散液等を用いて導電性のパターンを形成する場合に、上記PEDOTを含む水分散液等が、硬化塗膜上にてはじかれてしまい、所望の導電性パターンを形成するのが難しいという問題があった。
【先行技術文献】
【特許文献】
【０００５】
【特許文献１】特開２００９−８４３５０号公報
【発明の概要】
【発明が解決しようとする課題】
【０００６】
上記事情に鑑み、本発明の目的は、回路基板等の基板に対する密着性、電気絶縁性等の基本特性を損なうことなく、PEDOT（ポリチオフェン系導電性ポリマー）を含む水分散液等、導電性成分を含む分散液（以下、「PEDOT水分散液等」ということがある。）に対するぬれ性に優れ、硬化塗膜上におけるPEDOT水分散液等の接触角を低減できる感光性組成物を提供することにある。
【課題を解決するための手段】
【０００７】
本発明の態様は、（A）（メタ）アクリレートモノマーと、（B）光重合開始剤と、（C）エチレン性不飽和基を有さず、酸基を有する化合物と、を含む感光性組成物であって、前記感光性組成物の、前記エチレン性不飽和基を有さず、酸基を有する化合物に由来する固形分酸価が０．２０〜５．０mgKOH／ｇである感光性組成物である。
【０００８】
本発明の態様は、前記（C）エチレン性不飽和基を有さず、酸基を有する化合物の酸基が、カルボキシル基またはリン酸基である感光性組成物である。
【０００９】
本発明の態様は、前記（C）エチレン性不飽和基を有さず、酸基を有する化合物が、３０〜１５０mgKOH／ｇの固形分酸価である感光性組成物である。
【００１０】
本発明の態様は、前記（A）（メタ）アクリレートモノマーが、脂環骨格を有する（メタ）アクリレートモノマーを含む感光性組成物である。
【００１１】
本発明の態様は、さらに、（D）（メタ）アクリル化ウレタン樹脂を含む感光性組成物である。
【００１２】
本発明の態様は、インクジェット印刷用である感光性組成物である。
【００１３】
本発明の態様は、上記感光性組成物を塗布して得られた硬化塗膜を有する配線板である。また、本発明の態様は、前記塗布がインクジェット印刷法である配線板である。
【発明の効果】
【００１４】
本発明の態様によれば、（A）（メタ）アクリレートモノマーと、（B）光重合開始剤と、（C）エチレン性不飽和基を有さず、酸基を有する化合物と、を含む感光性組成物であって、前記感光性組成物の、前記エチレン性不飽和基を有さず、酸基を有する化合物に由来する固形分酸価を０．２０〜５．０mgKOH／ｇの範囲とすることにより、回路基板等の基板に対する密着性、電気絶縁性等の基本特性を損なうことなく、本発明の感光性組成物の硬化塗膜上においてPEDOT水分散液等に対する接触角を低減でき、PEDOT水分散液等に対するぬれ性に優れた硬化塗膜を得ることができる。
【００１５】
エチレン性不飽和基を有さず、酸基を有する化合物は、エチレン性不飽和基を有さないので、重合成分である（メタ）アクリレートモノマーとは重合せずに硬化塗膜が形成されていると考えられる。従って、エチレン性不飽和基を有さず、酸基を有する化合物は、重合体を形成する（メタ）アクリレートモノマーに対し、自由な配向になることができると考えられる。よって、エチレン性不飽和基を有さず、酸基を有する化合物由来の酸基の少なくとも一部は、硬化塗膜の表面側に向くことができ、結果、硬化塗膜の表面部に親水性が付与されると考えられる。前記酸基としては、例えば、カルボキシル基、リン酸基、ホスホン酸基、スルホン酸基等を挙げることができる。
【００１６】
一方で、（A）（メタ）アクリレートモノマーがカルボキシル基等の酸基を有する場合、（メタ）アクリレートモノマーが重合体を形成するにあたり、（メタ）アクリレートモノマー由来のカルボキシル基等の酸基は、配線板の回路パターンに対する接着に使用されて、硬化塗膜の表面側に対し反対側に向く傾向にあると考えられるので、硬化塗膜表面部の親水性付与に寄与しにくいと考えられる。
【００１７】
本発明の態様によれば、（C）エチレン性不飽和基を有さず、酸基を有する化合物の酸基が、カルボキシル基またはリン酸基であることにより、PEDOT水分散液等に対する接触角を確実に低減できる。
【００１８】
本発明の態様によれば、（C）エチレン性不飽和基を有さず、酸基を有する化合物が、３０〜１５０mgKOH／ｇの固形分酸価であることにより、配線板の絶縁被覆としての基本特性を損なうことなく、容易に、エチレン性不飽和基を有さず、酸基を有する化合物に由来する固形分酸価が０．２０〜５．０mgKOH／ｇである感光性組成物を得ることができる。
【００１９】
本発明の態様によれば、（A）（メタ）アクリレートモノマーが、脂環骨格を有する（メタ）アクリレートモノマーを含むことにより、塗膜の感度と配線板に対する接着性がより向上する。
【００２０】
本発明の態様によれば、さらに、（D）（メタ）アクリル化ウレタン樹脂を含むことにより、硬化塗膜に柔軟性を付与することができる。
【発明を実施するための形態】
【００２１】
次に、本発明の感光性組成物について説明する。本発明の感光性組成物は、（A）（メタ）アクリレートモノマーと、（B）光重合開始剤と、（C）エチレン性不飽和基を有さず、酸基を有する化合物と、を含む感光性組成物であって、前記感光性組成物の、前記エチレン性不飽和基を有さず、酸基を有する化合物に由来する固形分酸価が０．２０〜５．０mgKOH／ｇである感光性組成物である。
【００２２】
（A）（メタ）アクリレートモノマー
（メタ）アクリレートモノマーは、（メタ）アクリル酸とアルコールとの反応により得られた化合物である。アルコールの化学構造は、特に限定されず、１分子中に１つのヒドロキシル基を有するアルコールでも、１分子中に２つ以上のヒドロキシル基を有するポリオールでもよい。また、単官能（メタ）アクリレートモノマーでも２官能以上の（メタ）アクリレートモノマーでも、特に限定されない。さらに、カルボキシル基等の酸基を含有する（メタ）アクリレートモノマーでも、カルボキシル基等の酸基を含有しない（メタ）アクリレートモノマーでも、特に限定されない。なお、「（メタ）アクリレート」とは、アクリレート又はメタクリレートを意味し、「（メタ）アクリル酸」とは、アクリル酸又はメタクリル酸を意味する。
【００２３】
単官能（メタ）アクリレートモノマーとして、メチル（メタ）アクリレート、エチル（メタ）アクリレート、プロピル（メタ）アクリレート、ブチル（メタ）アクリレート等の鎖状の脂肪族アルコール由来の構造を有するアルキル（メタ）アクリレート、シクロヘキシル（メタ）アクリレート、ジシクロペンテニル（メタ）アクリレ−ト、ジシクロペンテニルオキシエチル（メタ）アクリレ−ト、ジシクロペンタニル（メタ）アクリレ−ト、トリシクロデカニル（メタ）アクリレート等の脂環骨格を有するアルコール由来の構造を有する（メタ）アクリレート（脂環骨格を有する単官能（メタ）アクリレートモノマー）、テトラヒドロフルフリル（メタ）アクリレート等の複素環骨格を有するアルコール由来の構造を有する（メタ）アクリレート、ベンジル（メタ）アクリレート、フェノキシメチル（メタ）アクリレート、フェノキシエチル（メタ）アクリレート等の芳香族を有するアルコール由来の構造を有する（メタ）アクリレート等が挙げられる。
【００２４】
多官能（メタ）アクリレートモノマーとして、エチレングリコールジ（メタ）アクリレート、ジエチレングリコールジ（メタ）アクリレート、ポリエチレングリコールジ（メタ）アクリレート、プロピレングリコールジ（メタ）アクリレート、ポリプロピレングリコールジ（メタ）アクリレート、１，４−ブタンジオールジ（メタ）アクリレート、１，３−ブチレングリコールジ（メタ）アクリレート等の二官能（メタ）アクリレート、さらに、トリメチロールプロパントリ（メタ）アクリレート、グリセロールトリ（メタ）アクリレート、ペンタエリスリトールトリ（メタ）アクリレート、ペンタエリスリトールテトラ（メタ）アクリレート、ジペンタエリスリトールヘキサ（メタ）アクリレート等の三官能以上の（メタ）アクリレートを挙げることができる。また、脂環骨格を有する多官能（メタ）アクリレートモノマーとして、シクロヘキサンジメタノールジ（メタ）アクリレート、トリシクロデカンジメタノールジ（メタ）アクリレート、ジシクロペンタジエンジ (メタ)アクリレート等を挙げることができる。
【００２５】
上記（メタ）アクリレートモノマーのうち、塗膜現像時の感度と配線板に対する塗膜の接着性とがより向上する点から、脂環骨格を有する（メタ）アクリレートモノマーが好ましい。また、（メタ）アクリレートモノマーは、本発明の感光性組成物の固形分酸価の範囲の調整を容易にするために、後述する（C）エチレン性不飽和基を有さず、酸基を有する化合物の酸基と反応性を有する官能基（例えば、水酸基、アミノ基等）を有さないものが好ましい。
【００２６】
上記した（メタ）アクリレートモノマーは、単独で使用してもよく、２種以上を混合して使用してもよい。また、本発明の感光性組成物をインクジェット印刷法にて塗工する場合には、感光性組成物の粘度を低減するために、単官能（メタ）アクリレートモノマーを含む（メタ）アクリレートモノマーが好ましい。
【００２７】
（B）光重合開始剤
光重合開始剤は、波長３００〜４００nmの紫外光が本発明の感光性組成物に照射されると、感光性組成物の光硬化を促進する化合物である。光重合開始剤は、一般的に使用されるものであれば特に限定されず、例えば、オキシム系開始剤、ジフェニル（２，４，６‐トリメチルベンゾイル)ホスフィンオキシド、ベンゾイン、ベンゾインメチルエーテル、ベンゾインエチルエーテル、ベンゾインイソプロピルエーテル、ベンゾイン‐ｎ‐ブチルエーテル、ベンゾインイソブチルエーテル、アセトフェノン、ジメチルアミノアセトフェノン、２，２‐ジメトキシ‐２‐フェニルアセトフェノン、２，２‐ジエトキシ‐２‐フェニルアセトフェノン、２‐ヒドロキシ‐２‐メチル‐１‐フェニルプロパン‐１‐オン、１‐ヒドロキシシクロヘキシルフェニルケトン、２‐メチル‐１‐〔４‐（メチルチオ）フェニル〕‐２‐モルフォリノ‐プロパン‐１‐オン、４‐（２‐ヒドロキシエトキシ）フェニル‐２‐（ヒドロキシ‐２‐プロピル）ケトン、ベンゾフェノン、ｐ‐フェニルベンゾフェノン、４，４′‐ジエチルアミノベンゾフェノン、ジクロルベンゾフェノン、２‐メチルアントラキノン、２‐エチルアントラキノン、２‐ターシャリーブチルアントラキノン、２‐アミノアントラキノン、２‐メチルチオキサントン、２‐エチルチオキサントン、２‐クロルチオキサントン、２，４‐ジメチルチオキサントン、２，４ジエチルチオキサントン、ベンジルジメチルケタール、アセトフェノンジメチルケタール、Ｐ‐ジメチルアミノ安息香酸エチルエステル等が挙げられる。これらは単独で使用してもよく、２種以上を混合して使用してもよい。
【００２８】
光重合開始剤の配合量は、適宜選択可能であり、例えば、（メタ）アクリレートモノマー１００質量部に対して、５〜４０質量部が好ましく、１０〜３０質量部が特に好ましい。
【００２９】
（C）エチレン性不飽和基を有さず、酸基を有する化合物
エチレン性不飽和基を有さず、酸基を有する化合物を配合することにより、感光性組成物の硬化塗膜表面部への親水性付与に寄与すると考えられる。エチレン性不飽和基を有さず、酸基を有する化合物は、重合体を形成する（メタ）アクリレートモノマーに対し、重合反応（付加反応）しない化合物であればよいので、エチレン性不飽和基を有さず、かつ酸基を含有する化合物であれば特に限定されない。上記酸基含有化合物としては、例えば、カルボキシル基含有化合物として、アクリル酸のホモポリマー、メタクリル酸のホモポリマー、アクリル酸とメタクリル酸とのコポリマー、（メタ）アクリル酸とエチレンとのコポリマー、（メタ）アクリル酸とプロピレンとのコポリマー、（メタ）アクリル酸と（メタ）アクリル酸エステルとのコポリマー等を、リン酸基含有化合物として、ジブチルホスフェート、イソプロピルアシッドホスフェート、リン酸基含有モノマーからなるホモポリマー、リン酸基含有モノマーと（メタ）アクリル酸エステルとのコポリマー等を挙げることができる。これらのうち、親水性付与に確実に寄与し、さらに粘度上昇も抑制する点からアクリル酸のコポリマー、メタクリル酸のコポリマー、リン酸基含有モノマーからなるホモポリマーが好ましい。これらは単独で使用してもよく、２種以上を混合して使用してもよい。
【００３０】
エチレン性不飽和基を有さず、酸基を有する化合物の固形分酸価は、本発明の感光性組成物の、エチレン性不飽和基を有さず、酸基を有する化合物に由来する固形分酸価が０．２０〜５．０mgKOH／ｇに調整できる範囲であれば、特に限定されず、例えば、その下限値は、添加量を抑えて感光性組成物の前記固形分酸価を０．２０〜５．０mgKOH／ｇの範囲に調整できる点から３０mgKOH／ｇが好ましく、４０mgKOH／ｇが特に好ましい。一方、その上限値は、感光性組成物の前記固形分酸価を容易に精度よく調整できる点から１５０mgKOH／ｇが好ましく、粘度の点から８０mgKOH／ｇが特に好ましい。
【００３１】
また、エチレン性不飽和基を有さず、酸基を有する化合物の配合量は、本発明の感光性組成物の、エチレン性不飽和基を有さず、酸基を有する化合物に由来する固形分酸価が０．２０〜５．０mgKOH／ｇの範囲に調整できる範囲であれば、特に限定されず、例えば、その下限値は、（メタ）アクリレートモノマー１００質量部に対して、精度よく感光性組成物の前記固形分酸価を調整する点から０．５０質量部以上が好ましい。一方、その上限値は、（メタ）アクリレートモノマー１００質量部に対して、他の特性への影響を確実に抑える点から１０質量部が好ましく、粘度の上昇を抑制する点から５．０質量部が特に好ましい。
【００３２】
本発明の感光性組成物は、上記（A）成分〜（C）成分を含有するのに加えて、上記の通り、エチレン性不飽和基を有さず、酸基を有する化合物由来の固形分酸価が０．２０〜５．０ｍｇKOH／ｇの範囲となっている。本発明の感光性組成物の、エチレン性不飽和基を有さず、酸基を有する化合物由来の固形分酸価の下限値は、感光性組成物の硬化塗膜表面部に親水性を付与することでPEDOT水分散液等に対する接触角を低減でき、PEDOT水分散液等に対するぬれ性に優れた硬化塗膜を得る点から０．２０ｍｇKOH／ｇであり、PEDOT水分散液等に対する接触角をより低減してPEDOT水分散液等に対するぬれ性をより向上させる点から０．２５ｍｇKOH／ｇが好ましく、０．７０ｍｇKOH／ｇが特に好ましい。一方、本発明の感光性組成物の前記固形分酸価の上限値は、感光性組成物の硬化塗膜の絶縁性低下を防止する点から５．０ｍｇKOH／ｇであり、より確実に絶縁性を付与する点から４．０ｍｇKOH／ｇが好ましく、３．０ｍｇKOH／ｇが特に好ましい。
【００３３】
なお、本発明の感光性組成物の、エチレン性不飽和基を有さず、酸基を有する化合物由来の固形分酸価と、その他の配合成分（例えば、（A）成分）に由来する固形分酸価との合計の上限値は、適宜選択可能であるが、感光性組成物の硬化塗膜の絶縁性低下を防止する点から５．０ｍｇKOH／ｇが好ましく、より確実に絶縁性を付与する点から４．０ｍｇKOH／ｇがより好ましく、３．０ｍｇKOH／ｇが特に好ましい。
【００３４】
本発明では、上記（A）〜（C）成分に加えて、必要に応じて、（D）（メタ）アクリル化ウレタン樹脂を配合することができる。（メタ）アクリル化ウレタン樹脂を配合することにより、硬化塗膜に柔軟性を付与することができるので、配線板、特にフレキシブル配線板への適用に有効である。
【００３５】
（メタ）アクリル化ウレタン樹脂は、ウレタン樹脂に（メタ）アクリル酸を反応させて得られるものであればよく、特定の化合物に限定されない。ウレタン樹脂は、１分子中に２つ以上のイソシアネート基を有する化合物と１分子中に２つ以上のヒドロキシル基を有するポリオール化合物とを反応させて得られるものである。
【００３６】
１分子中に２つ以上のイソシアネート基を有する化合物は、特に限定されず、例えば、ヘキサメチレンジイソシアネアート（ＨＤＩ）、イソホロンジイソシアネート（ＩＰＤＩ）、メチレンジイソシアネート（ＭＤＩ）、メチレンビスシクロヘキシルイソシアネート、トリメチルヘキサメチルジイソシアネート、ヘキサメチルアミンジイソシアネート、メチレンビスシクロヘキシルイソシアネート、トルエンジイソシアネート、１，２−ジフェニルエタンジイソシアネート、１，３−ジフェニルプロパンジイソシアネート、ジフェニルメタンジイソシアネート、ジシクロヘキシルメチルジイソシアネートなどのジイソシアネートが挙げられる。これらの化合物は単独で使用してもよく、２種以上混合して使用してもよい。
【００３７】
１分子中に２つ以上のヒドロキシル基を有するポリオール化合物は、特に限定されず、例えば、エチレングリコール、プロピレングリコール、トリメチレングリコール、１，４−ブチレングリコール、１，３−ブチレングリコール、１，２−ブチレングリコール、１，５−ペンタンジオール、３−メチル−１，５−ペンタンジオール、２，２−ジメチル−１，３−プロパンジオール、ネオペンチルグリコール、１，６−ヘキサンジオール、２，２−ジエチル−１，３−プロパンジオール、３，３−ジメチロールヘプタン、２−エチル−２−ブチル−１，３−プロパンジオール、１，１２−ドデカンジオール、１，１８−オクタデカンジオールなどのＣ2−Ｃ22アルカンジオールや、２−ブテン−１，４−ジオール、２，６−ジメチル−１−オクテン−３，８−ジオールなどのアルケンジオール等の脂肪族ジオール；１，４−シクロヘキサンジオール、１，４−シクロヘキサンジメタノール等の脂環族ジオール；グリセリン、２−メチル−２−ヒドロキシメチル−１，３−プロパンジオール、２，４−ジヒドロキシ−３−ヒドロキシメチルペンタン、１，２，６−ヘキサントリオール、トリメチロールエタン、トリメチロールプロパン、２−メチル−２−ヒドロキシメチル−１，３−プロパンジオール、２，４−ジヒドロキシ−３−（ヒドロキシメチル）ペンタン、２，２−ビス（ヒドロキシメチル）−３−ブタノール等の脂肪族トリオール；テトラメチロールメタン、ペンタエリスリトール、ジペンタエリスリトール、キシリトール等の水酸基を４つ以上有するポリオールなどが挙げられる。これらの化合物は単独で使用してもよく、２種以上混合して使用してもよい。
【００３８】
（メタ）アクリル化ウレタン樹脂の配合量は特に限定されないが、例えば、その下限値は、（メタ）アクリレートモノマー１００質量部に対して、硬化塗膜に確実に柔軟性を付与する点から２．０質量部が好ましく、基板に対する密着性をより向上させる点から４．０質量部が特に好ましい。一方、その上限値は、（メタ）アクリレートモノマー１００質量部に対して、粘度の上昇を抑制する点から４０質量部が好ましく、耐候性の点から３０質量部が特に好ましい。
【００３９】
本発明の感光性組成物は、上記各成分の他に、必要に応じて、種々の添加成分、例えば、各種添加剤、着色剤、有機溶剤などを配合してもよい。
【００４０】
各種添加剤には、例えば、ポリエステル変性ポリジメチルシロキサン等のレベリング剤、シリコーン系、炭化水素系等の消泡剤、硫酸バリウム、マイカ、タルク等の体質顔料などが挙げられる。
【００４１】
着色剤は、特に限定されず使用可能であり、白色、黒色、青色、黄色等に着色する場合には、それに応じて、白色着色剤、黒色着色剤、青色着色剤、黄色着色剤等を配合してよい。
【００４２】
有機溶剤は、感光性組成物の粘度や乾燥性を調節するために使用するものである。有機溶剤としては、例えば、メチルエチルケトン、シクロヘキサノン等のケトン類、トルエン、キシレン等の芳香族炭化水素類、メタノール、イソプロパノール、シクロヘキサノール、などのアルコール類、シクロヘキサン、メチルシクロヘキサン等の脂環式炭化水素類、石油エーテル、石油ナフサ等の石油系溶剤類、セロソルブ、ブチルセロソルブ等のセロソルブ類、カルビトール、ブチルカルビトール等のカルビトール類、酢酸エチル、酢酸ブチル、セロソルブアセテート、ブチルセロソルブアセテート、カルビトールアセテート、ブチルカルビトールアセテート等の酢酸エステル類等を挙げることができる。有機溶媒を用いる場合の配合量は、特に限定されないが、（メタ）アクリレートモノマー１００質量部に対して、１．０〜３００質量部が好ましい。
【００４３】
上記した本発明の感光性組成物の製造方法は、特定の方法に限定されないが、例えば、上記（A）成分〜（C）成分、および必要に応じてその他の成分を所定割合で配合後、室温にて、三本ロール、ボールミル、サンドミル等の混練手段、またはスーパーミキサー、プラネタリーミキサー等の攪拌手段により混練または混合して製造することができる。また、前記混練または混合の前に、必要に応じて、予備混練または予備混合してもよい。
【００４４】
次に、上記した本発明の感光性組成物の塗工方法について説明する。ここでは、ＩＴＯ膜を所望の形状にパターニングした回路を有する配線板上に、本発明の感光性組成物を塗工して、透明な絶縁被膜を形成する方法を例にとって説明する。
【００４５】
ＩＴＯ膜を所望の形状にパターニングした回路を有する配線板上に、上記のように製造した感光性組成物をスクリーン印刷法、スプレーコート法、バーコータ法、スピンコータ法、インクジェット印刷等、公知の方法を用いて所望の厚さに塗布する。次に、感光性組成物に有機溶剤が配合されている場合には、感光性組成物中の有機溶剤を揮散させるために６０〜８０℃程度の温度で１５〜６０分間程度加熱する予備乾燥を行い、塗膜の表面をタックフリーの状態にする。
【００４６】
その後、塗布した感光性組成物上に、回路パターンのランド以外を透光性にしたパターンを有するネガフィルムを密着させ、その上から紫外線を照射させる。そして、前記ランドに対応する非露光領域を希アルカリ水溶液で除去することにより塗膜を現像する。現像方法には、例えば、スプレー法、シャワー法等、公知の方法が適宜使用可能であり、使用される希アルカリ水溶液としては、例えば、０．５〜５質量％の炭酸ナトリウム水溶液が挙げられる。現像後、１３０〜１７０℃の熱風循環式の乾燥機等で２０〜８０分間ポストキュアを行うことにより、配線板上に目的とする絶縁被膜を形成させることができる。また、予備乾燥及びポストキュアを行わないで、紫外線のみにて硬化させて絶縁被膜を形成する場合には、感光性組成物を上記のように塗布後、塗膜の上から紫外線を照射し、塗膜表面がタックフリーの状態になるまで露光することにより、配線板上に目的とする絶縁被膜を形成させることができる。
【実施例】
【００４７】
次に、本発明の実施例を説明するが、本発明はその趣旨を超えない限り、これらの例に限定されるものではない。
【００４８】
実施例１〜８、比較例１〜５
下記表１に示す各成分を下記表１に示す配合割合にて配合し、超音波撹拌（アズワン（株）製、「US CLEANER  型番USK−２R」）にて混合分散させて、実施例１〜８、比較例１〜５にて使用する感光性組成物を調製した。そして、調製した感光性組成物を以下のように塗工して硬化塗膜を有する試験片を作製した。なお、表１中の配合割合の数値は質量部を示し、配合割合の空欄部は０質量部を意味する。
【００４９】
【表１】
2015183180.tif 000002
【００５０】
なお、表１中の各成分についての詳細は以下の通りである。
（A）（メタ）アクリレートモノマー
・ビスコート#150、ビスコート#155、ビスコート#160：大阪有機化学工業（株）製。
・ライトエステルCH：共栄社化学製。
・FA-512AS、FA-51３AS：日立化成（株）製。
・M140：MIWON社製。
・R-684：日本化薬（株）製。
・M-5300：東亞合成（株）製。
【００５１】
（B）光重合開始剤
・Chemcure73：ケンブリッジインターナショナル社製。
・Irgacure184、LUCIRIN TPO：BASF社製。
【００５２】
（C）エチレン性不飽和基を有さず、酸基を有する化合物
・Disperbyk-118：ビックケミー社製。
・UC-3000：東亞合成（株）製。
【００５３】
（D）（メタ）アクリル化ウレタン樹脂
・EBECRYL8402：ダイセル・オルネクス（株）製。
【００５４】
試験片作製工程
ＩＴＯフィルム（尾池工業（株）製、「ＫＢ５００ＮＳ２−１８８ＵＮ２／Ｐ」、フィルム厚さ１８８μm）の表面をイソプロピルアルコールで脱脂処理した後、脱脂処理した表面に、バーコータ法にて、上記のように調製した感光性組成物を塗布した。次に、塗布した感光性組成物に、露光装置（アイグラフィックス（株）製「UBO９３−５M」、露光光源：メタルハライドランプ）にて紫外光（３００〜４００nm）を、８００ｍＪ／ｃｍ2露光してＩＴＯフィルムに感光性組成物の硬化塗膜を形成した。硬化塗膜の厚みは５±２μｍであった。  
【００５５】
評価について
（１）硬化塗膜上のPEDOT水分散液の接触角
固体表面エナジー解析装置「ＣＡ−１５０Ｗ」（協和界面科学社製）を用い、ＪＩＳ−Ｒ−３２５７に準拠し、測定した。PEDOT水分散液としては、AGFA社製の「Orgacon Inkjet ink IJ−１００５」を使用した。
【００５６】
（２）密着性
試験片を規格（３０×３０mm）に切り取り、硬化塗膜の塗工されていない裏面側を両面テープにて固定した。固定後、硬化塗膜に密着性ＪＩＳ K‐５６００‐５‐６に準拠し、１０×１０のクロスカットを入れた。次に、クロスカットした表面にテープを貼りつけてピールを行なった後、各クロスカットについて、硬化塗膜の剥がれ発生状況を目視及び×２００の光学顕微鏡で観察して剥がれの発生の有無を判定し、剥がれ発生の無いクロスカット数を計測した。
【００５７】
（３）電気絶縁性（Ω）
ＩＴＯフィルムに代えて、櫛形テストパターン（線幅１００μm、線間１００μm）に、上記試験片作製工程と同様の方法で、上記のように調製した感光性組成物を塗工して硬化塗膜を形成し、試験片とした。この試験片を、温度８５℃、湿度８５％の雰囲気の槽中にて直流５０V印加して１０００時間放置後、該試験片を槽外に取り出して絶縁抵抗値を測定した。
【００５８】
（４）硬化塗膜上のPEDOT水分散液のぬれ性
上記硬化塗膜上のPEDOT水分散液の接触角の評価にて作製したPEDOT水分散液由来の塗膜の状態を、目視にて観察し、硬化塗膜上からＩＴＯフィルム上へ均一にぬれ広がっている場合を「○」、硬化塗膜上またはＩＴＯフィルム上で、はじけてしまい均一にぬれ広がっていない場合を「×」と評価した。
【００５９】
固形分酸価
調製した各感光性組成物について、０．５ｇを量りとり、２０ｍｌのイソプロピルアルコール溶剤にて溶解させた。その後、フェノールフタレイン溶液を指示薬として０．５ｍｏｌ／Ｌ・ＫＯＨにて滴定し、酸価を測定した。
【００６０】
評価結果を表２に示す。
【００６１】
【表２】
2015183180.tif 000003
【００６２】
上記表２の実施例１〜８に示すように、（A）（メタ）アクリレートモノマーと、（B）光重合開始剤と、（C）エチレン性不飽和基を有さず、酸基を有する化合物と、を含む組成物であって、（C）成分の化合物由来の固形分酸価が０．２９〜１．３８mgKOH／ｇである感光性組成物は、硬化塗膜上のPEDOT水分散液の接触角が３０°未満、すなわち、２４°〜２９°に低減でき、また、PEDOT水分散液に対するぬれ性も優れた硬化塗膜を得ることができた。特に、（C）エチレン性不飽和基を有さず、酸基を有する化合物として、固形分酸価７４mgKOH／ｇの化合物を使用した実施例２の感光性組成物では、（C）エチレン性不飽和基を有さず、酸基を有する化合物として、固形分酸価３６mgKOH／ｇの化合物を使用した実施例１、３〜７の感光性組成物と比較して、（C）成分の化合物由来の固形分酸価が上昇し、硬化塗膜上のPEDOT水分散液の接触角がより低減した。
【００６３】
また、実施例１〜８では、いずれも、密着性に優れており、さらに、（A）（メタ）アクリレートモノマーはカルボキシル基等の酸基を含有しない（固形分酸価が０mgKOH／ｇ）ので、良好な電気絶縁性を維持することに寄与したと考えられる。
【００６４】
これに対し、（C）エチレン性不飽和基を有さず、酸基を有する化合物を配合しなかった比較例１〜３では、硬化塗膜上のPEDOT水分散液の接触角が、３３°〜３６°となり、PEDOT水分散液に対するぬれ性も得ることができなかった。また、（C）成分の化合物由来の固形分酸価が０．１５mgKOH／ｇである比較例４でも、硬化塗膜上のPEDOT水分散液の接触角が、３３°となり、PEDOT水分散液に対するぬれ性も得ることができなかった。さらに、比較例５から、（C）エチレン性不飽和基を有さず、酸基を有する化合物を配合せずに、（A）成分の（メタ）アクリレートモノマーとしてカルボキシル基含有アクリレートモノマーを使用すると、感光性組成物の固形分酸価が５．８８mgKOH／ｇと高い値としなければ、硬化塗膜上のPEDOT水分散液の接触角を３０°未満（実施例５では２８°）に低減できず、結果として、良好な電気絶縁性は得られなかった。
【産業上の利用可能性】
【００６５】
本発明の感光性組成物は、配線板に対する密着性、電気絶縁性との基本特性を損なうことなく、PEDOT水分散液等の接触角を低減でき、PEDOT水分散液等に対するぬれ性にも優れた硬化塗膜を得ることができるので、絶縁被膜上にPEDOT水分散液等にて導電パターンを形成する分野で利用価値が高い。